СПОСОБ СИНТЕЗА КОМПОЗИЦИИ НА ОСНОВЕ ОКСИДА АЛЮМИНИЯ И ТВЕРДОГО РАСТВОРА ОКСИДОВ ЦЕРИЯ И ЦИРКОНИЯ

2
2
1. Способ синтеза композиции на основе оксида алюминия и твердого раствора оксидов церия и циркония, содержащий стадии приготовления водной суспензии гидроксидов церия, циркония, возможно, других металлов из редкоземельных элементов с рН от 7 до 10 добавлением аммиака при комнатной температуре в присутствии НО, приготовления водной суспензии гидроксида алюминия и гидроксида редкоземельного элемента при комнатной температуре, смешения суспензии гидроксидов церия, циркония, возможно, других металлов из редкоземельных элементов и суспензии гидроксида алюминия при комнатной температуре с получением общей суспензии, отделения осадка от маточного раствора из общей суспензии и введения поверхностно-активного вещества, сушку и обжиг, отличающийся тем, что до отделения осадка от маточного раствора общую суспензию подвергают помолу так, чтобы значение D90 составляло менее 9,5 мкм, в качестве поверхностно-активного вещества используют изопропиловый спирт.
о
2. Способ по п.1, отличающийся тем, что до помола общую суспензию подвергают гидротермальной обработке при температуре выше 110С длительностью от 0 часов и более.
2
2
3. Способ по пп. 1, 2, отличающийся тем, что приготовление водной суспензии гидроксидов церия, циркония, возможно, других металлов из редкоземельных элементов проводят добавлением аммиака при комнатной температуре в присутствии НО при значении рН суспензии от 8 до 9.
4. Способ по пп. 1-3, отличающийся тем, что приготовление водной суспензии гидроксида алюминия и гидроксида редкоземельного элемента проводят добавлением аммиака при комнатной температуре при значении рН от 8 до 9.
5. Способ по пп. 1-4, отличающийся тем, что водная суспензия гидроксида алюминия и гидроксида редкоземельного элемента представляет собой водную суспензию гидроксида алюминия с добавкой гидроксида редкоземельного элемента с мольным соотношением Al:РЗЭ = от 997:3 до 967:33.
2
2
о
6. Способ синтеза композиции на основе оксида алюминия и твердого раствора оксидов церия и циркония, содержащий стадии приготовления водной суспензии гидроксидов церия, циркония, возможно, других металлов из редкоземельных элементов с рН от 7 до 10 добавлением аммиака при комнатной температуре в присутствии НО, приготовления водной суспензии гидроксида алюминия и гидроксида редкоземельного элемента при комнатной температуре, смешения суспензии гидроксидов церия, циркония, возможно, других металлов из редкоземельных элементов и суспензии гидроксида алюминия при комнатной температуре с получением общей суспензии, отделения осадка от маточного раствора из общей суспензии и введения поверхностно-активного вещества, сушку и обжиг, отличающийся тем, что общую суспензию подвергают гидротермальной обработке при температуре выше 110С длительностью от 0 часов и более, в качестве поверхностно-активного вещества используют изопропиловый спирт.
2
2
7. Способ по п. 6, отличающийся тем, что приготовление водной суспензии гидроксидов церия, циркония, возможно, других металлов из редкоземельных элементов проводят добавлением аммиака при комнатной температуре в присутствии НО при значении рН суспензии от 8 до 9.
8. Способ по пп. 6, 7, отличающийся тем, что приготовление водной суспензии гидроксида алюминия и гидроксида редкоземельного элемента проводят добавлением аммиака при комнатной температуре при значении рН от 8 до 9.
9. Способ по пп. 6-8, отличающийся тем, что водная суспензия гидроксида алюминия и гидроксида редкоземельного элемента представляет собой водную суспензию гидроксида алюминия и гидроксида редкоземельного элемента с добавкой гидроксида редкоземельного элемента с мольным соотношением Al:РЗЭ = от 997:3 до 967:33.